FR 3094647 A1 20201009 FR 1903500 A 20190402 Description Titre de l'invention : Renfort pour planche de glisse [0001] L'invention concerne une planche de glisse pour la pratique des sports d'hiver. En particulier, l'invention concerne une planche de glisse comportant une structure composite. L'invention est particulièrement adaptée à la fabrication de skis mais peut également être utilisée pour la fabrication de snowboard surf des neiges ou de tout autre engin de glisse. [0002] Il est connu dans le domaine des sports de glisse sur neige de construire les planches de glisse en utilisant une structure composite. Une structure composite typique pour une planche de glisse comporte un sous-ensemble supérieur, un sous-ensemble inférieur et. un noyau intercalaire. Fonctionnellement, le sous-ensemble inférieur est entre autres chargé des fonctions de glisse et d'accroche sur neige, tandis que le sous-ensemble supérieur constitue le dessus du ski. Il est également connu d'équiper chacun des sous-ensembles supérieur et inférieur d'éléments de renfort. Ces éléments de renfort supérieur et inférieur sont des composants mécaniques très importants de la planche de glisse, car les caractéristiques mécaniques de la planche de glisse sont principalement influencées par les caractéristiques mécaniques des renforts. Le noyau a, quant à lui, principalement une fonction intercalaire, il maintient la distance entre le renfort inférieur et le renfort supérieur. L'ensemble constitué par les éléments de renfort supérieur et inférieur constitue une poutre déformable. La skiabilité, le comportement (le la planche de glisse sur la neige est, bien entendu, dépendant du poids de celle-ci mais surtout de son comportement en flexion et, dans une moindre mesure, en torsion. C'est pourquoi le concepteur de planches de glisse apportera un soin particulier à la réalisation des éléments de renfort. Le renfort supérieur comme le renfort supérieur peuvent comprendre une ou plusieurs couches distinctes ou identiques. Les couches de renforts sont généralement constituées par une structure fibreuse noyée dans une matrice de résine thermoplastique ou thermodurcissable qui représente environ 40% du poids total du renfort. Souvent les fibres utilisées sont des fibres de verre, de carbone ou autre. Chacune de ces libres a ses caractéristiques propres et leur utilisation pour la fabrication d'une planche de glisse conduit à des comportements différents en terme de skiabilité. [0003] Jusqu'à présent, la fibre de verre a été très souvent utilisée, notamment du fait de son bon rapport qualité/prix. Cependant, elle présente l'inconvénient d'être lourde et peu dynamique. De plus un renfort réalisé en fibre de verre présente une épaisseur comprise entre 0,3 et 1 mm. [0004] Pour remédier aux inconvénients de la fibre de verre, il est connu d'utiliser des fibres de carbone. Ces dernières sont plus légères que les fibres de verre et surtout, elles 2 possèdent un module de Young beaucoup plus important. Dans certaines configurations de constructions, les renforts réalisées en fibres de carbone donnent au ski un côté vibrant qui a pour conséquence de détériorer la précision du pilotage. En effet les vibrations occasionnent des pertes de contact entre les carres du ski et la neige. [0005] Il est également connu, de concevoir des renforts qui combinent des fibres de dif- férentes natures comme par exemple dans le document FR 3017306 qui décrit la fabrication d'un renfort combinant des fibres naturelles de lin avec des fibres carbone. Cette solution n'est pas totalement satisfaisante car elle se révèle un peu lourde et offre des caractéristiques qui se rapprochent plus de celles de la fibre de verre plutôt que de celles de la fibre de carbone. [0006] La présente invention vise à remédier aux inconvénients précités. En particulier, la présente invention vise à fournir un renfort utilisable pour la fabrication d'une planche de glisse qui en améliore les propriétés d'amortissement. [0007] L'objectif de l'invention est atteint par la fourniture d'une planche de glisse comportant au moins un renfort supérieur, un renfort inférieur, une structure intercalaire placée entre ledit renfort supérieur et ledit renfort inférieur, caractérisée en ce qu'au moins un des renforts supérieur ou renfort inférieur est constitué d'un assemblage de fibres de carbone et de fibres de basalte, lesdites fibres de basalte représentant une proportion comprise entre 15% et 70% du poids total dudit renfort inférieur ou supérieur, de préférence comprise entre 45% et 55%. [0008] Dans un premier mode de réalisation, le renfort comporte une pluralité de torons de fibre de carbone et une pluralité de torons de fibre de basalte et en ce que les torons de fibres de basalte sont disposés sur une couche continue placée sur ou sous une couche continue de torons de fibre de carbone. [0009] Dans un deuxième mode de réalisation, le renfort comporte une pluralité de torons de fibre de carbone et une pluralité de torons de fibre de basalte, lesdits torons de fibres de carbone et lesdits torons de fibre de basalte étant disposés sur une même couche de manière à ce que les torons de fibres de basalte soient intercalés entre des torons de fibres de carbone. [0010] Dans un troisième mode de réalisation, le renfort comporte un assemblage d'une pluralité de panneaux juxtaposés et/ou superposés et en ce qu'une partie des panneaux sont réalisés à partir de nappes de torons de basalte disposés unidirectionnellement tandis qu'une autre partie des panneaux sont réalisés à partir d'une nappe de brins de carbones également disposés unidirectionnellement. [0011] Dans un quatrième mode de réalisation, le renfort comprend un pli fibre de verre, un pli carbone et un pli basalte. [0012] L'invention sera mieux comprise à la lumière de la description qui suit dans laquelle : 3 [0013] [fig.1] La figure 1 est une coupe transversale d'un ski équipé de renfort selon l'invention. [0014] [fig.2] La figure 2 est une vue en coupe d'un renfort selon un premier mode de réalisation de l'invention. [0015] [fig.3] La figure 3 est une vue en coupe d'un renfort selon un deuxième mode de réalisation de l'invention. [0016] [fig.4] La figure 4 est une vue en coupe d'un renfort selon un troisième mode de réalisation de l'invention. [0017] [fig.5] La figure 5 est une vue en coupe d'un renfort selon un troisième mode de réalisation de l'invention. [0018] [fig.6] La figure 6 est un graphe comparant l'évolution des capacités d'amortissement d'un renfort selon l'invention avec la même évolution pour des renforts de l'art antérieur. [0019] La figure 1 montre en coupe transversale, un ski selon l'invention. De manière connue, celui-ci comporte un sous-ensemble supérieur, un sous-ensemble inférieur et une structure intercalaire placée entre les deux sous-ensembles. Chacun des sous-ensembles comprend un renfort. Dans un ski ou plus généralement dans une planche de glisse selon l'invention, au moins un des renforts est conçu selon l'invention. [0020] Le sous-ensemble supérieur comprend un renfort supérieur 5 et une couche de dessus 6. Le sous-ensemble inférieur comprend au moins un renfort inférieur 7, une semelle de glisse 8 et des carres métalliques 9. [0021] La structure intercalaire comprend un noyau 10 en bois ou en matière synthétique et des chants latéraux 11. [0022] La figure 2 représente en coupe transversale un renfort 4 selon un premier mode de réalisation de l'invention. [0023] Les fibres de carbone ayant chacune une épaisseur comprise entre 5pm et 10 pm sont d'abord assemblées les unes avec les autres pour constituer des brins 12 de forme sensiblement cylindrique. Chaque brin 12 est de type compris entre 3K et 48K, c'est-à-dire qu'il comporte entre 3000 et 48000 fibres de carbone. Dans le mode de réalisation présenté ici, chaque brin de carbone est de type 12 K, c'est-à-dire comprenant environ 12000 fibres. [0024] De manière similaire, les fibres de basalte dont l'épaisseur est comprise entre 5 et 15 pm sont d'abord assemblées ensemble pour constituer des torons 13. Chaque toron présente un titre compris entre 68 Tex et 2400 Tex. Il peut s'agir de fibres naturelles ou de fibres modifiées de type Filava (marque déposée). Dans les modes de réalisations décrits ici, des torons d'environ 1200 Tex ont été utilisés. [0025] Pour réaliser le renfort, on drape les torons de basalte 13 les uns à côté des autres, puis on vient les recouvrir avec les brins de carbone 12. Dans le mode de réalisation représenté ici, la direction des brins de carbone 12 est la même que celle des torons de basalte 13. [0026] Dans un mode de réalisation alternatif, ces deux directions sont distinctes. [0027] L'ensemble du drapage des torons de carbone et de basalte peut être maintenu en place à l'aide d'un voile léger ou d'une grille et d'un fil de couture qui plaque à certains endroits le drapagc sur le voile. [0028] Il est également possible de faire le pré-imprégné en même temps que l'imprégnation. Dans ce cas on peut se passer de voile et de fil. [0029] Lorsque le renfort n'est pas pré-imprégné, c'est au moment de la mise en moule, pour la fabrication du ski que le renfort sera badigeonné de résine non réticulée. Après cuisson, le drapage des torons de carbone et des torons de basalte noyés dans la résine réticulée constitue le renfort supérieur ou inférieur du ski 1. [0030] La variation du titre et de l'épaisseur relative du diamètre des torons de basalte et de carbone respectivement permet de faire varier la répartition pondérale des deux matériaux du renfort. En pratique les fibres de basalte peuvent représenter un pourcentage compris entre 15% et 70% du poids de l'ensemble des fibres du renfort. On a cependant pu constater de meilleurs résultats pour un pourcentage compris entre 45% et 55%. [0031] La figure 3 représente un renfort 4' selon un deuxième mode de réalisation de l'invention dans lequel le drapage des torons et des brins se fait sur une seule couche. Les brins de carbone 12 et les torons de basalte 13 s'intercalent les uns avec les autres. Dans cette configuration, il est préférable que les torons de carbone et les torons de basalte aient sensiblement le même diamètre. Alors pour faire varier la répartition pondérale des fibres de basalte et de carbone, il suffit de modifier le schéma selon lequel les torons s'intercalent entre eux : 1-1, 2-1, 3-1, etc [0032] La figure 4 représente un renfort 4" selon un troisième mode de réalisation de l'invention. Le renfort 4" est constitué d'un assemblage d'une pluralité de panneaux juxtaposés et superposés. Les panneaux 17 sont réalisés à partir de nappes de torons de basalte disposés unidirectionnellement. Les panneaux 18 sont réalisés à partir d'une nappe de brins de carbones également disposés unidirectionnellement. Les panneaux 17, 18 ont une épaisseur comprise entre 0,1 et 0,5 mm si bien, qu'il est possible d'en superposer plusieurs pour constituer un renfort inférieur ou supérieur qui ait l'épaisseur habituelle d'un renfort par exemple fait exclusivement en fibre de verre. Il est, d'autre part, possible de réaliser un renfort supérieur ou inférieur dont la composition n'a pas une structure homogène sur toute sa longueur avec une proportion de carbone plus importante au niveau du patin du ski qu'elle ne l'est au niveau des portions avant et arrière du ski. [0033] La figure 5 représente un renfort 4"' selon un quatrième mode de réalisation de l'invention. Il s'agit d'un renfort supérieur ou inférieur. Il s'agit d'un renfort qui combine trois plis de matière différentes : un pli fibre de verre 21, un pli carbone 22 et un pli basalte 23. Le pli carbone 22 peut par exemple être réalisé sous la forme d'une nappe de brins de carbones disposés unidirectionnelle. Le pli basait 23 est une juxtaposition de torons de basalte. [0034] Afin de bien comprendre l'intérêt que présentent les renforts selon l'invention, le demandeur a réalisé des éprouvettes sur lesquelles plusieurs expérimentations ont été faites. En effet, compte-tenu du process de fabrication d'un ski, c'est seulement lorsque le ski est fini, avec tous ses composants, que le renfort présente les caractéristiques mécaniques souhaitées. [0035] Dans un premier temps, cinq éprouvettes ont été réalisées. Ccs cinq éprouvettes sont faites pour avoir une constante de flexion identique à un renfort fibre de verre de 1000g/m2. Cela correspond à la masse surfacique d'un renfort supérieur ou inférieur habituellement utilisé dans un ski. Etant donné que les renforts en fibre de verre sont les plus utilisés dans la fabrication des skis, les caractéristiques mécaniques de ces éprouvettes sont comparées à celles de l'éprouvette en fibre de verre. [0036] Les résultats sont compilés dans le tableau 1 (Voir tableau 1 ci-dessous). Il apparaît clairement que le poids et l'épaisseur d'un renfort combinant des fibres de carbone et des fibres de basalte sont diminués de moitié par rapport au renfort en verre ayant une constante de flexion similaire. 6 [Tableauxl] Matière % matière pondérale Module Mpa Poids fibre pour équivalent 1000g/m2fibre de verre Poids renfort pour équivalent 1000g/m2 fibre de verre Epaisseur pour équivalent lmm renfort verre Verre 100% 37 000 1000 1538 1,00 Basalte 100% 45 000 862 1326 0,82 Carbone 100% 97 000 303 504 0,36 CFX1 Carbone Lin 40% 43 000 645 1112 1,12 60% CBX Carbone Basalte 50% 70 000 513 828 0,53 50% 100371 Dans un deuxième temps, les éprouvettes sont comparées dans une experience d'amortissement. Dans cette expérience, on mesure les tangentes (3 (delta), c'est-à-dire le déphasage entre l'onde à laquelle on soumet l'éprouvette et sa vibration propre, cela en fonction de la fréquence de l'onde à laquelle elle est soumise. [0038] On voit alors nettement que, quelle que soit la fréquence, entre 0 Hz et 50 Hz, les pciformances d'amortissement de l'éprouvette contenant 50% de fibre de basalte et de 50% de fibre de carbone en poids, sont entre 30% et 50% meilleures que celles des éprouvettes ne contenant que du carbone. [0039] Ces expériences et comparaisons mettent en lumière l'intérêt qu'il y a à utiliser là une certaine proportion de fibre de basalte à l'intérieur d'un renfort carbone. Les avantages apportés par la mise en place d'un ou de deux renforts selon l'invention dans un ski sont également parfaitement évaluables lorsqu'on compare des skis selon l'invention avec des skis ayant de simples renforts en fibre de verre ou bien des renforts en fibre de carbone. Les avantages principaux sont notamment un poids maîtrisé et un meilleur amortissement des vibrations. [0040] L'invention a piincipalement été décrite pour la fabrication d'une paire de ski pour la pratique du ski alpin. Elle s'applique néanmoins à toute planche de glisse, par exemple pour une planche de snowboai-d. 7 REVENDICATIONS[Revendication 1] Planche de glisse (1) comportant au moins un renfort supérieur (5), un renfort inférieur (7), une structure intercalaire placée entre ledit renfort supérieur et ledit renfort inférieur, caractérisée en ce qu'au moins un des renforts supérieur ou renfort inférieur est constitué d'un assemblage de fibres de carbone et de fibres de basalte, lesdites fibres de basalte représentant une proportion comprise entre 15% et 70% du poids total dudit renfort inférieur ou supérieur. [Revendication 2] Planche de glisse (1) selon la revendication 1, caractérisée en ce que la proportion de fibres de basalte est comprise entre 45% et 55%. [Revendication 3] Phuiche de glisse (1) selon l'une des revendications précédentes, ca- ractérisée en ce que ledit renfort comporte une pluralité de torons de fibre de carbone et une pluralité de torons de fibre de basalte et en ce que les torons de fibres de basalte sont disposés sur une couche continue placée sur ou sous une couche continue de torons de fibre de carbone. [Revendication 4] Phuiche de glisse (1) selon l'une des revendications précédentes, ca- ractérisée en ce que ledit renfort comporte une pluralité de torons de fibre de carbone et une pluralité de torons de fibre de basalte et en ce que les torons de fibres de carbone et les torons de fibre de basalte sont disposés sur une même couche de manière à ce que les torons de fibres de basalte soient intercalés entre des torons de fibres de carbone. [Revendication 5] Planche de glisse (1) selon l'une des revendications précédentes, ca- ractérisée en ce que ledit renfort comporte un assemblage d'une pluralité de panneaux (17, 18) juxtaposés et/ou superposés et en ce qu'une partie des panneaux (17) sont réalisés à partir de nappes de torons de basalte disposés unidirectionnellement tandis qu'une autre partie des panneaux (18) sont réalisés à partir d'une nappe de brins de carbones également disposés unidirectionnellement. [Revendication 6] Planche de glisse (1) selon l'une des revendications précédentes, ca- ractérisée en ce que ledit renfort comprend un pli fibre de verre (21), un pli carbone (22) et un pli basalte (23).